다음 , 실시 예 1 에서 와 동일 한 조작 조건 하 에 바륨 교환 을 수행 하 고 , 이어서 세정 하 고 , 그런 다음 , 80 ℃ 에서 2 시간 동안 건조 시키 고 , 마지막 으로 질소 스트림 하 에 200 ℃ 에서 2 시간 동안 활성 화 시켰 다 . 바륨 교환율 은 96 % 이 고 , 강열 감량 은 6 . 9 % 였 다 . 500 ℃ 에서 진공 하 에 12 시간 동안 전처리 한 후 , 77 K 에서 질소 흡착 에 의한 듀 비 닌 방법 에 의해 측정 된 미소 공성 부피 는 0 . 242 　 cm 3 / g 이 었 다 .